(57)【特許請求の範囲】
【請求項１】
少なくとも色材を含有するインクジェット用インクであって、
前記色材が、下記一般式（Ｉ）で表される化合物、並びに、Ｃ．Ｉ．アシッドイエロー２３、Ｃ．Ｉ．ダイレクトイエロー８６、Ｃ．Ｉ．ダイレクトイエロー１３２、及びＣ．Ｉ．ダイレクトイエロー１７３からなる群から選ばれる少なくとも１種を含むことを特徴とするインクジェット用インク。
一般式（Ｉ）
【化１】
0005377046.tif 000021
（一般式（Ｉ）中、Ｍはそれぞれ独立に、水素原子、アルカリ金属、アンモニウム、又は有機アンモニウムである。）
【請求項２】
前記インク中における、一般式（Ｉ）で表される化合物の含有量（質量％）が、インク全質量を基準として、０．２質量％以上である請求項１に記載のインクジェット用インク。
【請求項３】
インクジェット用インクの作製方法であって、
色材として、下記一般式（Ｉ）で表される化合物を含有するインクジェット用インクを収容するインクカートリッジのインク収容部に、Ｃ．Ｉ．アシッドイエロー２３、Ｃ．Ｉ．ダイレクトイエロー８６、Ｃ．Ｉ．ダイレクトイエロー１３２、及びＣ．Ｉ．ダイレクトイエロー１７３からなる群から選ばれる少なくとも１種を色材として含有するインクジェット用インクを充填する工程を有することを特徴とするインクジェット用インクの作製方法。
一般式（Ｉ）
【化２】
0005377046.tif 000022
（一般式（Ｉ）中、Ｍはそれぞれ独立に、水素原子、アルカリ金属、アンモニウム、又は有機アンモニウムである。）
【請求項４】
請求項３に記載のインクジェット用インクの作製方法により得られたことを特徴とするインクジェット用インク。
【請求項５】
インクを収容するインク収容部を備えたインクカートリッジであって、
前記インク収容部に収容されたインクが、請求項１、２、及び４のいずれか１項に記載のインクジェット用インクであることを特徴とするインクカートリッジ。
【請求項６】
インクをインクジェット方法で吐出して記録媒体に記録を行う工程を有するインクジェット記録方法であって、
前記インクが、請求項１、２、及び４のいずれか１項に記載のインクジェット用インクであることを特徴とするインクジェット記録方法。
【発明の詳細な説明】
【技術分野】
【０００１】
本発明は、インクジェット用インク、インクジェット用インクの作製方法、インクカートリッジ、及びインクジェット記録方法に関する。
【背景技術】
【０００２】
インクジェット記録方法は、インク小滴を普通紙や光沢メディア等の記録媒体に付与して画像を形成する記録方法であり、その低価格化、記録速度の向上により、急速に普及が進んでいる。また、インクジェット記録方法により得られる画像の高画質化が進んだことに加えて、デジタルカメラの急速な普及に伴い、インクジェット記録方法には銀塩写真と同等の記録物を出力することが要求されている。
【０００３】
インクジェット記録方法により得られる記録物が銀塩写真に匹敵する要件として、画像の発色性及び堅牢性に優れることが挙げられる。イエローインクを用いて作製した記録物を高い湿度の環境で長時間保存すると、記録物上の色材が移動（マイグレーション）し、画像の色調変化や褪色が発生しやすい、すなわち、耐湿性が劣るという課題がある。特に、イエローインクで形成した画像の耐湿性は、シアンインクやマゼンタインクで形成した画像よりも低い傾向があるため、イエローインクで形成した画像の耐湿性に関しては、従来から数多くの検討がなされている。
【０００４】
例えば、画像の耐湿性を向上させるために、Ｃ．Ｉ．ダイレクトイエロー８６やＣ．Ｉ．ダイレクトイエロー１７３を含む特定の構造を有する色材を含有するインクに関する提案がある（特許文献１及び２参照）。また、新規の添加剤を用いることにより、画像の耐湿性を向上させることに関する提案がある（特許文献３参照）。
【０００５】
一方で、インクジェット記録方法で得られた記録物は銀塩写真と比較して、その耐ガス性や耐光性が低い傾向がある。具体的には、記録物が、光、湿度、熱、空気中に存在するオゾンガス等に長時間さらされた際に、記録物上の色材が劣化し、画像の色調変化や褪色が発生しやすいといった問題がある。
【０００６】
例えば、イエローインクにより形成される画像の耐ガス性や耐光性を向上させるために、従来から数多くの提案がなされている。具体的には、発色性、耐オゾン性、及び耐光性に優れた画像を与えるイエロー染料として、Ｃ．Ｉ．ダイレクトイエロー１３２を含有するインクに関する提案がある（特許文献４及び５参照）。
【先行技術文献】
【特許文献】
【０００７】
【特許文献１】特開平０２−２３３７８１号公報
【特許文献２】特開平０４−２３３９７５号公報
【特許文献３】特開２００４−２８５２６９号公報
【特許文献４】特開平１１−７０７２９号公報
【特許文献５】特開２００１−２８８３９１号公報
【発明の概要】
【発明が解決しようとする課題】
【０００８】
イエローインクで形成された画像の堅牢性を向上することを目的として、これまでにも上記で挙げたような様々な検討がなされている。しかし、これらのようないずれの方法をもってしても、近年要求されるような高いレベルの発色性、耐湿性、耐ガス性、耐光性の全てを満足するイエローインクは得られていない。具体的には、本発明者らが上記で挙げたような従来の技術について検討した結果、以下のことがわかった。すなわち、特許文献１及び２に記載されているＣ．Ｉ．ダイレクトイエロー８６や１７３等の色材を含有するインクを用いることで、記録画像の耐湿性は向上するが、耐ガス性、耐光性、発色性においては近年要求されるレベルの性能は得られなかった。また、特許文献３に記載されている添加剤を用いて充分な記録画像の耐湿性を得るためには、該添加剤の含有量をある程度高める必要があることがわかった。そして、記録画像の耐湿性を十分に得られる程度にまで前記添加剤の含有量を高めたインクを用いて、インクジェット記録装置により所定の記録パターンの画像を記録したところ、画像にヨレが見られ、画像品位が十分に得られないことがわかった。また、特許文献４及び５に記載されているＣ．Ｉ．ダイレクトイエロー１３２を含有するインクによる記録画像においては、発色性、耐光性、及び耐ガス性に優れてはいるものの、耐湿性が十分でないことがわかった。
【０００９】
したがって、本発明の第１の目的は、発色性、耐湿性、耐ガス性、耐光性、画像品位に優れる画像を与えるインクジェット用インクを提供することである。また、本発明の第２の目的は、発色性、耐湿性、耐ガス性、耐光性、画像品位に優れる画像を与えるインクジェット用インクを作製する方法を提供することである。更に、本発明の別の目的は、上記構成のインクジェット用インクを使用したインクカートリッジ及びインクジェット記録方法を提供することである。
【課題を解決するための手段】
【００１０】
上記の目的は、下記の本発明によって達成される。すなわち、本発明のインクジェット用インクは、少なくとも色材を含有するインクジェット用インクであって、前記色材が、下記一般式（Ｉ）で表される化合物、並びに、Ｃ．Ｉ．アシッドイエロー２３、Ｃ．Ｉ．ダイレクトイエロー８６、Ｃ．Ｉ．ダイレクトイエロー１３２、及びＣ．Ｉ．ダイレクトイエロー１７３からなる群から選ばれる少なくとも１種を含むことを特徴とする。
【００１１】
一般式（Ｉ）
【００１２】
【化１】
0005377046.tif 000002
【００１３】
（一般式（Ｉ）中、Ｍはそれぞれ独立に、水素原子、アルカリ金属、アンモニウム、又は有機アンモニウムである。）
また、本発明の別の実施態様にかかるインクジェット用インクの作製方法は、インクジェット用インクの作製方法であって、色材として、下記一般式（Ｉ）で表される化合物を含有するインクジェット用インクを収容するインクカートリッジのインク収容部に、Ｃ．Ｉ．アシッドイエロー２３、Ｃ．Ｉ．ダイレクトイエロー８６、Ｃ．Ｉ．ダイレクトイエロー１３２、及びＣ．Ｉ．ダイレクトイエロー１７３からなる群から選ばれる少なくとも１種を色材として含有するインクジェット用インクを充填する工程を有することを特徴とする。
【００１４】
一般式（Ｉ）
【００１５】
【化２】
0005377046.tif 000003
【００１６】
（一般式（Ｉ）中、Ｍはそれぞれ独立に、水素原子、アルカリ金属、アンモニウム、又は有機アンモニウムである。）
また、本発明の別の実施態様にかかるインクジェット用インクは、上記構成のインクジェット用インクの作製方法により得られたことを特徴とする。
【００１７】
また、本発明の別の実施態様にかかるインクカートリッジは、インクを収容するインク収容部を備えたインクカートリッジであって、前記インク収容部に収容されたインクが、上記構成のインクジェット用インクであることを特徴とする。
【００１８】
また、本発明の別の実施態様にかかるインクジェット記録方法は、インクをインクジェット方法で吐出して記録媒体に記録を行う工程を有するインクジェット記録方法であって、前記インクが、上記構成のインクジェット用インクであることを特徴とする。
【発明の効果】
【００１９】
本発明によれば、発色性、耐湿性、耐ガス性、耐光性、画像品位に優れる画像を与えるインクジェット用インクを提供することができる。また、本発明の別の実施態様によれば、発色性、耐湿性、耐ガス性、耐光性、画像品位に優れる画像を与えるインクジェット用インクを作製する方法を提供することができる。更に、本発明の別の実施態様によれば、上記構成のインクジェット用インクを用いたインクカートリッジ及びインクジェット記録方法を提供することができる。
【図面の簡単な説明】
【００２０】
【図１】インクカートリッジの概略説明図である。
【図２】インクカートリッジの概略説明図である。
【発明を実施するための形態】
【００２１】
以下に、本発明の好ましい実施の形態を挙げて、本発明を詳細に説明する。なお、本発明においては、色材が塩である場合は、インク中では塩はイオンに解離して存在しているが、便宜上、「塩を含有する」と表現する。
【００２２】
＜インク＞
以下、本発明のインクジェット用インク（以下、単にインクと呼ぶこともある）を構成する成分等について詳細に述べる。
【００２３】
（色材）
本発明のインクは、Ｃ．Ｉ．アシッドイエロー２３、Ｃ．Ｉ．ダイレクトイエロー８６、Ｃ．Ｉ．ダイレクトイエロー１３２、及びＣ．Ｉ．ダイレクトイエロー１７３からなる群から選ばれる少なくとも１種を含有することが必須である。この色材群を構成する各色材は、画像の発色性や堅牢性に優れるため、これらの色材を含有するインクを用いることで、銀塩写真の発色性や堅牢性に匹敵するインクジェット記録画像を形成することができる。以下、本発明においては、Ｃ．Ｉ．アシッドイエロー２３、Ｃ．Ｉ．ダイレクトイエロー８６、Ｃ．Ｉ．ダイレクトイエロー１３２、及びＣ．Ｉ．ダイレクトイエロー１７３からなる群を、「色材群」と呼ぶことがある。
【００２４】
本発明のインクは、上記色材群から選ばれる少なくとも１種に加えて、更に、下記一般式（Ｉ）で表される化合物を含有することが必須である。一般式（Ｉ）で表される化合物は、画像の耐湿性、耐光性、及び耐ガス性に非常に優れるため、インク中の含有量が微量であっても、上記色材群から選ばれる少なくとも１種の色材を用いた画像の耐湿性、耐光性、及び耐ガス性を顕著に向上させることができる。
【００２５】
つまり、本発明のインクにおいては、画像の発色性や堅牢性に優れた上記色材群から選ばれる少なくとも１種の色材と、下記一般式（Ｉ）で表される化合物とを併用する。かかる構成のインクとすることで、上記色材群が本来有する優れた画像の発色性を損なうことなく、画像の耐湿性、耐光性、及び耐ガス性をも向上させることができる。
【００２６】
一般式（Ｉ）
【００２７】
【化３】
0005377046.tif 000004
【００２８】
（一般式（Ｉ）中、Ｍはそれぞれ独立に、水素原子、アルカリ金属、アンモニウム、又は有機アンモニウムである。）
一般式（Ｉ）におけるＭはそれぞれ独立に、水素原子、アルカリ金属、アンモニウム、又は有機アンモニウムである。前記アルカリ金属としては、例えば、リチウム、ナトリウム、カリウム等が挙げられ、前記有機アンモニウムとしては、例えば、アセトアミド、ベンズアミド、メチルアミノ、ブチルアミノ、ジエチルアミノ、及びフェニルアミノ等が挙げられる。
【００２９】
本発明においては、上記色材群から選ばれる少なくとも１種の色材と一般式（Ｉ）で表される化合物とを用い、更に下記一般式（ＩＩ）で表される化合物を併用することが特に好ましい。かかる構成のインクとすることで、画像の耐湿性、耐光性、及び耐ガス性を飛躍的に向上させることができる。
【００３０】
一般式（ＩＩ）
【００３１】
【化４】
0005377046.tif 000005
【００３２】
（一般式（ＩＩ）中、Ｍはそれぞれ独立に、水素原子、アルカリ金属、アンモニウム、又は有機アンモニウムである。）
一般式（ＩＩ）におけるＭはそれぞれ独立に、水素原子、アルカリ金属、アンモニウム、又は有機アンモニウムである。前記アルカリ金属としては、例えば、リチウム、ナトリウム、カリウム等が挙げられ、前記有機アンモニウムとしては、例えば、アセトアミド、ベンズアミド、メチルアミノ、ブチルアミノ、ジエチルアミノ、及びフェニルアミノ等が挙げられる。
【００３３】
〔色材の含有量〕
インク中の一般式（Ｉ）で表される化合物の含有量（質量％）は、インク全質量を基準として、０．２質量％以上であることが好ましい。一般式（Ｉ）で表される化合物の含有量が０．２質量％未満であると、画像の耐水性、耐ガス性、及び耐光性が十分に得られない場合がある。更に、インク中の一般式（Ｉ）で表される化合物の含有量（質量％）は、インク全質量を基準として、２．０質量％以下であることが好ましい。一般式（Ｉ）で表される化合物の含有量が２．０質量％を越えると、画像の発色性が十分に得られない場合がある。
【００３４】
また、インク中の上記色材群から選ばれる少なくともの１種の色材の含有量（質量％）は、インク全質量を基準として、０．５５質量％以上９．２５質量％以下であることが好ましい。
【００３５】
また、インク中の一般式（ＩＩ）で表される化合物の含有量（質量％）は、インク全質量を基準として、０．２質量％以上であることが好ましい。一般式（ＩＩ）で表される化合物の含有量が０．２質量％未満であると、画像の耐水性、耐ガス性、及び耐光性をより向上させる効果が十分に得られない場合がある。更に、インク中の一般式（ＩＩ）で表される化合物の含有量（質量％）は、インク全質量を基準として、２．０質量％以下であることが好ましい。一般式（ＩＩ）で表される化合物の含有量が２．０質量％を越えると、画像の発色性をより向上させる効果が十分に得られない場合がある。
【００３６】
また、インク中の色材の含有量の合計（質量％）は、インク全質量を基準として、１．０質量％以上１０．０質量％以下であることが好ましい。色材の含有量の合計が１．０質量％未満であると、画像の発色性及び堅牢性が十分に得られない場合があり、また、１０．０質量％を越えると、画像品位やインクの保存安定性が低下する場合がある。
【００３７】
更に、インク中における、一般式（Ｉ）で表される化合物の含有量（質量％）が、色材の含有量の合計（質量％）に占める割合が、７．５質量％以上４５．０質量％以下であることがより好ましい。一般式（Ｉ）で表される化合物が色材の含有量の合計に占める割合が７．５質量％未満であると、画像の耐水性、耐ガス性、及び耐光性が十分に得られない場合があり、また、４５．０質量％を越えると、画像の発色性が十分に得られない場合がある。なお、この場合の一般式（Ｉ）で表される化合物の含有量や色材の含有量の合計は、インク全質量を基準とした値である。本発明においては特に、一般式（Ｉ）の化合物の含有量が０．２質量％以上２．０質量％以下であり、かつ、一般式（Ｉ）で表される化合物の含有量が色材の含有量の合計に占める割合が７．５質量％以上４５．０質量％以下であることが特に好ましい。
【００３８】
〔色材の検証方法〕
本発明で用いる色材がインク中に含まれているか否かの検証には、高速液体クロマトグラフィー（ＨＰＬＣ）を用いた下記（１）〜（３）の検証方法が適用できる。
（１）  ピークの保持時間
（２）  （１）のピークについての最大吸収波長
（３）  （１）のピークについてのマススペクトルのＭ／Ｚ（ｐｏｓｉ）、Ｍ／Ｚ（ｎｅｇａ）
高速液体クロマトグラフィーの分析条件は、以下に示す通りである。純水で約１，０００倍に希釈した液体（インク）を測定用サンプルとした。そして、下記の条件で高速液体クロマトグラフィーでの分析を行い、ピークの保持時間（ｒｅｔｅｎｔｉｏｎ  ｔｉｍｅ）、及び、ピークの最大吸収波長を測定した。
・カラム：ＳｕｎＦｉｒｅ  Ｃ１８  ２．１ｍｍ×１５０ｍｍ（日本ウォーターズ製）
・カラム温度：４０℃
・流速：０．２ｍＬ／ｍｉｎ
・ＰＤＡ：２００ｎｍ〜７００ｎｍ
・移動相及びグラジエント条件：表１
【００３９】
【表１】
0005377046.tif 000006
【００４０】
また、マススペクトルの分析条件は以下に示す通りである。得られたピークについて、下記の条件でマススペクトルを測定し、最も強く検出されたＭ／Ｚをｐｏｓｉ及びｎｅｇａのそれぞれに対して測定する。
・イオン化法
・ＥＳＩ
キャピラリ電圧：３．５ｋＶ
脱溶媒ガス：３００℃
イオン源温度：１２０℃
・検出器
ｐｏｓｉ：４０Ｖ  ２００〜１５００ａｍｕ／０．９ｓｅｃ
ｎｅｇａ：４０Ｖ  ２００〜１５００ａｍｕ／０．９ｓｅｃ。
【００４１】
上記した方法及び条件下で、それぞれの色材の代表例として、一般式（Ｉ）及び一般式（ＩＩ）で表される化合物の具体例である化合物（Ｉ）及び化合物（ＩＩ）について測定を行った。その結果、得られた保持時間、最大吸収波長、Ｍ／Ｚ（ｐｏｓｉ）、Ｍ／Ｚ（ｎｅｇａ）の値を表２に示した。未知のインクについて、上記と同様の方法及び条件下で測定を行って、表２に示す値に該当する場合、本発明において用いる化合物に該当すると判断できる。
【００４２】
【表２】
0005377046.tif 000007
【００４３】
（その他の色材）
本発明においては、上記色材群から選ばれる少なくとも１種の色材と一般式（Ｉ）で表される化合物とに、必要に応じて使用する一般式（ＩＩ）で表される化合物に加えて、その他の色材を組み合わせてもよい。
【００４４】
また、フルカラーの画像を形成するために、本発明のインクとは別の色調を有する、例えば、シアンインク、マゼンタインク、イエローインク、グレーインク、及びブラックインク等のインクを併用することができる。更に、これらのインクと同一の色調を有する淡インクを組み合わせてもよい。上記の別の色調を有するインクや淡インクの色材としては、公知の色材であっても、新規に合成された色材であっても用いることができる。
【００４５】
（水性媒体）
本発明のインクは、水、又は水と水溶性有機溶剤との混合溶媒である水性媒体を含有することが好ましい。水としては、脱イオン水（イオン交換水）を用いることが好ましい。インク中の水の含有量（質量％）は、インク全質量を基準として、１０．０質量％以上９０．０質量％以下であることが好ましい。また、インク中の水溶性有機溶剤の含有量（質量％）は、インク全質量を基準として、５．０質量％以上９０．０質量％以下、更には１０．０質量％以上５０．０質量％以下であることが好ましい。含有量が５．０質量％未満であると、吐出性等が低下する場合があり、含有量が１０．０質量％を越えると、インクの粘度が高くなり、インクの供給不良等が起きる場合がある。
【００４６】
水溶性有機溶剤は、水溶性であれば特に制限はなく、以下に挙げるようなものを用いることができる。
エタノール、イソプロパノール、ｎ−ブタノール、ｉｓｏ−ブタノール、ｓｅｃ−ブタノール、ｔｅｒｔ−ブタノール等の炭素数１乃至４のアルキルアルコール類。Ｎ，Ｎ−ジメチルホルムアミド、Ｎ，Ｎ−ジメチルアセトアミド等のカルボン酸アミド類。アセトン、メチルエチルケトン、２−メチル−２−ヒドロキシペンタン−４−オン等のケトン類又はケトアルコール類。テトラヒドロフラン、ジオキサン等の環状エーテル類。グリセリン、１，３−ブタンジオール、１，５−ペンタンジオール、１，２−ヘキサンジオール、１，６−ヘキサンジオール、２−メチル−１，３−プロパンジオール、１，２，６−ヘキサントリオール、トリメチロールプロパン等の多価アルコール類。エチレングリコール、ジエチレングリコール、トリエチレングリコール、テトラエチレングリコール、１，２又は１，３−プロピレングリコール、１，２又は１，４−ブチレングリコール、ポリエチレングリコール、アセチレングリコール誘導体等のグリコール類。エチレングリコールモノメチル（又はエチル）エーテル、ジエチレングリコールモノメチル（又はエチル）エーテル、トリエチレングリコールモノエチル（又はブチル）エーテル等の多価アルコールのアルキルエーテル類。２−ピロリドン、Ｎ−メチル−２−ピロリドン、１，３−ジメチル−２−イミダゾリジノン、Ｎ−メチルモルホリン等の複素環類。チオジグリコール、ジメチルスルホキシド等の含硫黄化合物。尿素、尿素誘導体等の含窒素化合物。これらの水溶性有機溶剤は、１種又は２種以上を用いることができる。
【００４７】
（その他の添加剤）
本発明のインクには必要に応じて、界面活性剤、ｐＨ調整剤、キレート剤、防錆剤、防腐剤、防黴剤、紫外線吸収剤、粘度調整剤、消泡剤、及び、水溶性ポリマー等、種々の添加剤を含有させてもよい。例えば、界面活性剤の具体例としては、アニオン界面活性剤、両面界面活性剤、カチオン界面活性剤、ノニオン界面活性剤等が挙げられる。
【００４８】
＜インクジェット記録方法＞
本発明のインクは、インクジェット方法でインクを吐出して記録媒体に記録を行うインクジェット記録方法に好ましく適用することができる。インクジェット記録方法は、インクに力学的エネルギーを作用させてインクを吐出させる記録方法や、インクに熱エネルギーを作用させてインクを吐出させる記録方法等がある。特に、本発明においては、熱エネルギーを利用するインクジェット記録方法を好ましく用いることができる。
【００４９】
＜インクカートリッジ＞
本発明のインクを適用するのに好適なインクカートリッジは、これらのインクを収容するインク収容部を備えたインクカートリッジが挙げられ、前記インク収容部に収容されたインクが、本発明のインクであることが好ましい。以下にインクカートリッジの具体例を示す。
【００５０】
図１は、インクカートリッジの概略説明図である。インクカートリッジは、内部に負圧発生部材１３２を収容する負圧発生部材収容室１３４、及び、インクを収容する実質的に密閉されたインク収容室１３６、を仕切壁１３８で仕切る構造を有する。また、上部で大気連通口１１２を介して大気に連通し、下部でインク供給口１１４に連通する。負圧発生部材収容室１３４及びインク収容室１３６は、インクカートリッジの底部付近で仕切壁１３８に形成された連通孔１４０、及びインク供給動作時にインク収容室１３６への大気の導入を促進するための大気導入溝１５０を介してのみ連通されている。負圧発生部材収容室１３４を形成するインクカートリッジの上壁には、内部に突出する形態で複数個のリブが一体に成形され、負圧発生部材収容室１３４に圧縮状態で収容される負圧発生部材と当接している。このリブにより、上壁と負圧発生部材の上面との間にエアバッファ室が形成されている。また、インク供給口１１４を備えたインク供給筒には、負圧発生部材より毛管力が高く、且つ物理的強度が大きい圧接体１４６が設けられており、負圧発生部材と圧接している。
【００５１】
負圧発生部材収容室１３４内には、負圧発生部材として、ポリエチレン等のオレフィン系樹脂の繊維で構成される、第１の負圧発生部材１３２Ｂと第２の負圧発生部材１３２Ａとの２つの毛管力発生型の負圧発生部材を収容している。１３２Ｃはこの２つの負圧発生部材の境界層であり、境界層１３２Ｃの仕切壁１３８との交差部分は、インク供給口１１４を下方にしたインクカートリッジの使用時の姿勢において大気導入溝１５０の上端部より上方に存在している。また、負圧発生部材内に収容されるインクは、インクの液面Ｌで示されるように、上記境界層１３２Ｃよりも上方まで存在している。
【００５２】
ここで、第１の負圧発生部材１３２Ｂと第２の負圧発生部材１３２Ａとの境界層１３２Ｃは圧接しており、負圧発生部材１３２の境界層１３２Ｃ近傍は他の部位と比較して圧縮率が高く、毛管力が強い状態となっている。ここで、第１の負圧発生部材１３２Ｂの毛管力をＰ１、第２の負圧発生部材１３２Ａの毛管力をＰ２、負圧発生部材同士の界面の持つ毛管力をＰＳとすると、Ｐ２＜Ｐ１＜ＰＳとなっている。
【００５３】
図２は、別のインクカートリッジの概略説明図であり、このインクカートリッジには記録ヘッドが一体となって構成されている。インクカートリッジ１００１は、インクジェット記録装置本体に載置されているキャリッジの位置決め手段及び電気的接点によって支持固定されるとともに、キャリッジに着脱可能となっており、収容したインクが消費されると交換することができる。
【００５４】
インクカートリッジ１００１は異なる複数の色のインク（例えば、シアンインク、マゼンタインク、及びイエローインク）を吐出させるものである。そして、インクカートリッジは、記録素子基板１１００、電気配線テープ１３００、インク供給保持部材１４００、インク吸収体１５０１、１５０２、及び１５０３、蓋部材１６００等で構成される。記録素子基板１１００には、シアン、マゼンタ、及びイエローの各インクを供給するインク供給口１２００が並列して形成されており、電気配線テープ１３００はインクを吐出するための電気信号を印加する。また、樹脂により成型されたインク供給保持部材１４００の内部には、インクを保持するための負圧を発生するインク吸収体１５０１、１５０２、及び１５０３が収容される。
【００５５】
インク供給保持部材１４００は、インクカートリッジの機能とインク供給機能とを備えている。即ち、内部にシアン、マゼンタ、イエローのインクを保持するための負圧を発生するための吸収体１５００を保持するための空間を有することでインクカートリッジの機能を有する。また、記録素子基板１１００のインク供給口にインクを導くための独立したインク流路を形成することでインク供給機能を有する。インク流路の下流部には、記録素子基板１１００にインクを供給するためのインク供給口１２００が形成されている。そして、記録素子基板１１００のインク供給口がインク供給保持部材１４００のインク供給口１２００に連通するよう、記録素子基板１１００がインク供給保持部材１４００に対して固定される。又、インク供給口１２００付近周囲の平面には、電気配線テープ１３００の一部の裏面が固定される。蓋部材１６００は、インク供給保持部材１４００の上部開口部に溶着されることで、インク供給保持部材１４００内部の空間を閉塞するものである。蓋部材１６００は記録ヘッドをインクジェット記録装置に固定するための係合部１７００を有している。
【００５６】
＜インクジェット用インクの作製方法＞
本発明のインクの作製方法は、本発明のインクにおける必須の構成要件、すなわち、色材として、上記色材群から選ばれる少なくとも１種及び一般式（Ｉ）で表される化合物を含有するインクが得られることを満たしていれば、その方法は特に限定されない。
【００５７】
本発明においては、一般式（Ｉ）で表される化合物を含有するインクを収容するインクカートリッジのインク収容部に、色材として、上記色材群から選ばれる少なくとも１種を含有するインクを充填する工程を有することが特に好ましい。これは、画像の堅牢性等の特性に優れた一般式（Ｉ）で表される化合物を含有するインク、及び該インクを収容するインクカートリッジを再利用することにより、コストの削減や廃棄物の削減による環境負荷の軽減が可能となるためである。また更に、上記の効果に加えて、一度インクを収容したインクカートリッジは、インクの再充填が容易となるという付帯的効果も同時に得ることができるためである。
【実施例】
【００５８】
以下、実施例及び比較例を用いて本発明を更に詳細に説明するが、本発明は、その要旨を超えない限り、下記の実施例によって何ら限定されるものではない。なお、下記の「色材の合成」及び「インクの調製」の項目において、「部」又は「％」とあるのは、特に指定のない限り、質量基準である。
【００５９】
＜色材の合成＞
（化合物（Ｉ）の合成と物性値の測定）
以下に示す手順にしたがって、化合物（Ｉ）（一般式（Ｉ）におけるＭがナトリウム原子である化合物）を合成した。
【００６０】
（１）式（ａ）で表されるアゾ化合物の合成
３−アミノベンゼンスルホン酸１７．３部を、水酸化ナトリウムでｐＨ６に調整しながら水２００部に溶解し、次いで亜硝酸ナトリウム７．２部を添加した。この溶液を温度０〜１０℃として、５％塩酸３００部中に３０分間かけて滴下した後、１０℃以下で１時間撹拌して、ジアゾ化反応を行い、ジアゾニウム塩を調製した。
【００６１】
また、２−メトキシアニリン１２．３部を、水酸化ナトリウムでｐＨ５に調整しながら水１３０部に溶解し、１０．４部の重亜硫酸ナトリウム及び８．６部の３５％ホルマリンを用いて、常法によりメチル−ω−スルホン酸誘導体を得た。得られたメチル−ω−スルホン酸誘導体を、先に調製したジアゾニウム塩中に加え、温度０〜１５℃、ｐＨ２〜４として、５時間撹拌した。得られた反応液を水酸化ナトリウムでｐＨ１１に調整した後、ｐＨを１１に維持しながら、温度８０〜９５℃として５時間撹拌した。これに、塩化ナトリウム１００部を加えて塩析を行い、析出した固体を濾取することで、ナトリウム塩型の下記式（ａ）で表されるアゾ化合物１００部をウェットケーキとして得た。
【００６２】
式（ａ）
【００６３】
【化５】
0005377046.tif 000008
【００６４】
（２）式（ｂ）で表されるアゾ化合物の合成
３−アミノベンゼンスルホン酸１７．３部を水酸化ナトリウムでｐＨ６に調整しながら水２００部に溶解し、次いで亜硝酸ナトリウム７．２部を添加した。この溶液を温度０〜１０℃として、５％塩酸３００部中に３０分間かけて滴下した後、１０℃以下で１時間撹拌して、ジアゾ化反応を行い、ジアゾニウム塩を調製した。
【００６５】
また、２−スルホプロポキシアニリン２３．１部を、水酸化ナトリウムでｐＨ５に調整しながら水１３０部に溶解し、１０．４部の重亜硫酸ナトリウム及び８．６部の３５％ホルマリンを用いて、常法によりメチル−ω−スルホン酸誘導体を得た。得られたメチル−ω−スルホン酸誘導体を、先に調製したジアゾニウム塩中に添加し、温度０〜１５℃、ｐＨ２〜４として５時間撹拌した。得られた反応液を水酸化ナトリウムでｐＨ１１に調整した後、ｐＨを１１に維持しながら、温度８０〜９５℃として５時間撹拌した。これに、塩化ナトリウム１００部を加えて塩析を行い、析出した固体を濾取することで、ナトリウム塩型の下記式（ｂ）で表されるアゾ化合物１３０部をウェットケーキとして得た。
【００６６】
式（ｂ）
【００６７】
【化６】
0005377046.tif 000009
【００６８】
（３）化合物（Ｉ）の合成と特性値の測定
次に、２５０部の氷水中に界面活性剤（商品名：レオコールＴＤ９０；ライオン製）０．１０部を加えて激しく撹拌し、これに塩化シアヌル８．０部を添加して、温度０〜５℃で３０分間撹拌し、懸濁液を得た。上記で得られた式（ａ）で表されるアゾ化合物１００部のウェットケーキを水２００部に溶解し、これに、上記で得られた懸濁液を３０分間かけて滴下した。その後、温度０〜１０℃、ｐＨ５〜６として６時間撹拌して、溶液を得た。更に、上記で得られた式（ｂ）で表されるアゾ化合物１３０部のウェットケーキを水３００部に溶解し、前記の溶液に３０分間かけて滴下した。その後、温度２５〜３５℃、ｐＨ６〜７として６時間撹拌し、更にタウリン１８．８部を加え、温度７５〜８０℃、ｐＨ７〜９として３時間撹拌して、反応液を得た。得られた反応液を温度２０〜２５℃まで冷却した後、この反応液にアセトン８００部を加え、温度２０〜２５℃で１時間撹拌して、固体を析出させた。析出した固体を濾取することで、ウェットケーキ９５．０部を得た。このウェットケーキを温度８０℃の熱風乾燥機で乾燥することで、下記の化合物（Ｉ）３０．０部を得た。
【００６９】
化合物（Ｉ）
【００７０】
【化７】
0005377046.tif 000010
【００７１】
上記で得られた化合物（Ｉ）について、水中でのλｍａｘ値を以下の条件で測定したところ、λｍａｘ＝３９１ｎｍであった。
・分光光度計：自記分光光度計（商品名：Ｕ−３３００；日立製作所製）
・測定セル：１ｃｍ  石英セル
・サンプリング間隔：０．１ｎｍ
・スキャン速度：３０ｎｍ／ｍｉｎ。
【００７２】
（化合物（ＩＩ））
下記の化合物（ＩＩ）（一般式（ＩＩ）におけるＭがカリウム原子である化合物）は、国際公開第２００５／０１４４３９号パンフレットの実施例１において合成されたＤＹＥ−１１を用いた。
【００７３】
化合物（ＩＩ）
【００７４】
【化８】
0005377046.tif 000011
【００７５】
（化合物（ＩＩＩ））
高い耐湿性及び発色性を有する画像を与えるイエロー染料である下記の化合物（ＩＩＩ）（一般式（ＩＩＩ）におけるＭがナトリウム原子である化合物）は、特開２００３−３２１６２７号公報に記載されたＮｏ．３の染料をナトリウム塩型としたものを用いた。
【００７６】
化合物（ＩＩＩ）
【００７７】
【化９】
0005377046.tif 000012
【００７８】
＜インクの調製＞
下記表３及び４の上段に示した各成分を混合し、十分撹拌した後、ポアサイズ０．２μｍのメンブランフィルター（アドバンテック製）にて加圧ろ過を行い、各インクを調製した。なお、比較例９〜１２の各インクには、耐湿性を向上させる添加剤であるベタイン化合物（下記の化合物（ＩＶ））を用いた。また、化合物（ＩＶ）は、特開２００４−２８５２６９号公報に記載されたＸ１−１の化合物である。
【００７９】
化合物（ＩＶ）
【００８０】
【化１０】
0005377046.tif 000013
【００８１】
【表３】
0005377046.tif 000014
【００８２】
【表４】
0005377046.tif 000015
【００８３】
＜記録物の作製＞
上記で得られた各インクをそれぞれ充填したインクカートリッジをインクジェット記録装置（商品名：Ｐｉｘｕｓ  ｉＰ８６００；キヤノン製）に搭載して、記録物を作製した。記録条件を、温度２３℃、相対湿度５５％、記録密度２，４００ｄｐｉ×１，２００ｄｐｉ、吐出量２．５ｐＬとした。記録媒体（商品名：プロフェッショナルフォトペーパーＰＲ１０１；キヤノン製）に、記録デューティを６０％とした画像を形成し、得られた記録物を温度２３℃、相対湿度５５％の環境で２４時間自然乾燥させた。
【００８４】
＜評価＞
（発色性）
上記で得られた記録物の画像の部分について、分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件でイエロー成分の光学濃度を測定して、発色性の評価を行った。発色性の評価基準は以下の通りである。評価結果を表５に示した。本発明においては、下記の評価基準でＡＡ、Ａ及びＢを十分な性能を有するレベルとし、ＡＡを特に優れているレベル、Ａを優れているレベル、Ｃを許容できないレベルとした。
ＡＡ：光学濃度が１．７以上であった
Ａ：光学濃度が１．６以上１．７未満であった
Ｂ：光学濃度が１．５以上１．６未満であった
Ｃ：光学濃度が１．５未満であった。
【００８５】
（耐湿性）
上記で得られた記録物を、温度３０℃、湿度８０％の環境で１６８時間放置した。その後、記録物を目視で観察して、非記録部への色の滲みの状態を目視で観察して、耐湿性の評価を行った。耐湿性の評価基準は以下の通りである。評価結果を表５に示した。本発明においては、下記の評価基準でＡ及びＢを十分な性能を有するレベルとし、Ａを優れているレベル、Ｃを許容できないレベルとした。
Ａ：非記録部への色の滲みがほとんどなかった
Ｂ：非記録部への色の滲みがやや見られた
Ｃ：非記録部への色の滲みがかなり見られた。
【００８６】
（耐光性）
上記で得られた記録物の画像の部分について、分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件でイエロー成分の光学濃度を測定した（「試験前の光学濃度」とする）。その後、スーパーキセノン試験機（商品名：ＳＸ−７５；スガ試験機製）中に上記で得られた記録物を入れ、照射強度１００キロルクス、槽内温度２４℃、相対湿度６０％の条件で１６８時間曝露した。その後更に、記録物の画像の部分について、上記と同様の条件でイエロー成分の光学濃度を測定した（「試験後の光学濃度」とする）。得られた試験前の光学濃度及び試験後の光学濃度の各値から、下記式に基づいて光学濃度の残存率を算出して、耐光性の評価を行った。耐光性の基準は以下の通りである。評価結果を表５に示した。本発明においては、下記の評価基準でＡＡ、Ａ及びＢを十分な性能を有するレベルとし、ＡＡを特に優れているレベル、Ａを優れているレベル、Ｃを許容できないレベルとした。
【００８７】
【数１】
0005377046.tif 000016
【００８８】
ＡＡ：光学濃度の残存率が７５％以上であった
Ａ：光学濃度の残存率が７０％以上７５％未満であった
Ｂ：光学濃度の残存率が６５％以上７０％未満であった
Ｃ：光学濃度の残存率が６５％未満であった。
【００８９】
（耐ガス性）
上記で得られた記録物の画像の部分について、分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件でイエロー成分の光学濃度を測定した（「試験前の光学濃度」とする）。その後、オゾン試験装置（商品名：ＯＭＳ−Ｈ；スガ試験機製）中に上記で得られた記録物を入れ、オゾンガス濃度１０ｐｐｍ、槽内温度４０℃、相対湿度６０％の条件で４時間暴露した。その後更に、記録物の画像の部分について、上記と同様の条件でイエロー成分の光学濃度を測定した（「試験後の光学濃度」とする）。得られた試験前の光学濃度及び試験後の光学濃度の各値から、上記式に基づいて光学濃度の残存率を算出して、耐ガス性の評価を行った。耐ガス性の基準は以下の通りである。評価結果を表５に示した。本発明においては、下記の評価基準でＡＡ、Ａ及びＢを十分な性能を有するレベルとし、ＡＡを特に優れているレベル、Ａを優れているレベル、Ｃを許容できないレベルとした。
ＡＡ：光学濃度の残存率が９０％以上であった
Ａ：光学濃度の残存率が８５％以上９０％未満であった
Ｂ：光学濃度の残存率が８０％以上８５％未満であった
Ｃ：光学濃度の残存率が８０％未満であった。
【００９０】
（画像品位）
上記で得られたインクを充填したインクカートリッジをインクジェット記録装置（商品名：Ｐｉｘｕｓ  ｉＰ８６００；キヤノン製）に搭載して、記録物を作製した。記録条件を、温度２３℃、相対湿度５５％、記録密度２，４００ｄｐｉ×１，２００ｄｐｉ、吐出量２．５ｐＬとした。Ａ４サイズの記録媒体（商品名：高品位専用紙ＨＲ−１０１；キヤノン製）の全面に縦罫線を約４００μｍ間隔で記録する罫線のパターンを５０枚記録した。そして、５０枚目に記録した罫線のパターンにおけるヨレの状態を目視で確認して、画像品位の評価を行った。画像品位の評価基準は以下の通りである。評価結果を表５に示した。本発明においては、下記の評価基準でＡを十分な性能を有するレベルとし、Ｂを許容できないレベルとした。
Ａ：罫線にヨレがなかった
Ｂ：罫線に１本以上のヨレがあった。
【００９１】
【表５】
0005377046.tif 000017
【００９２】
＜インクの調製＞
下記表６に示した各成分を混合し、十分撹拌した後、ポアサイズ０．２μｍのメンブランフィルター（アドバンテック製）にて加圧ろ過を行い、インクＡを調製した。
【００９３】
【表６】
0005377046.tif 000018
【００９４】
図１の構成を有するインクカートリッジに、表６に示す処方で調製したインクＡを１０．０ｇずつ充填したインクカートリッジを４つ作製した。その後、各インクカートリッジから８．０ｇのインクＡを排出した。更に、比較例１〜４の各インクを、前記４つのインクカートリッジにそれぞれ８．０ｇずつ充填して、実施例１３〜１６の各インクを調製した。実施例１３〜１６のインクをインクカートリッジから抜き取り、組成を分析したところ、下記表７の上段に示す組成であることがわかった。
【００９５】
【表７】
0005377046.tif 000019
【００９６】
＜評価＞
上記で得られた実施例１３〜１６の各インクが充填されたインクカートリッジを、インクジェット記録装置（商品名：Ｐｉｘｕｓ  ｉＰ８６００；キヤノン製）にそれぞれ搭載して、記録物を作製した。記録条件を、温度２３℃、相対湿度５５％、記録密度２，４００ｄｐｉ×１，２００ｄｐｉ、吐出量２．５ｐＬとした。記録媒体（商品名：プロフェッショナルフォトペーパーＰＲ１０１；キヤノン製）に、記録デューティを６０％とした画像を形成し、得られた記録物を温度２３℃、相対湿度５５％の環境で２４時間自然乾燥した。このようにして得られた記録物について、上記と同様の方法及び評価基準で、発色性、耐湿性、耐光性、耐ガス性、及び画像品位の評価を行った。結果を表８に示した。
【００９７】
【表８】
0005377046.tif 000020
【符号の説明】
【００９８】
１１２  大気連通口
１１４  インク供給口
１３２Ａ  第２の負圧発生部材
１３２Ｂ  第１の負圧発生部材
１３２Ｃ  第１の負圧発生部材と第２の負圧発生部材の境界層
１３４  負圧発生部材収容室
１３６  インク収容室
１３８  仕切壁
１４０  連通孔
１４６  圧接体
１５０  大気導入溝
Ｌ  インクの液面
１００１  インクカートリッジ
１１００  記録素子基板
１２００  インク供給口
１３００  電気配線テープ
１４００  インク供給部材
１５００  インク吸収体
１５０１  インク吸収体
１５０２  インク吸収体
１５０３  インク吸収体
１６００  蓋部材
１７００  係合部
【図１】
0005377046.tif 000023
【図２】
0005377046.tif 000024